ШИХТА ДЛЯ ПРОИЗВОДСТВА ПОРИСТОГО ЗАПОЛНИТЕЛЯ
CHARGE FOR PRODUCTION OF POROUS FILLING AGENT

Изобретение относится к производству пористых заполнителей для бетонов.
Известна шихта для производства пористого заполнителя, содержащая, мас.%: глина монтмориллонитовая 35,0-38,0; уголь 5,0-6,0; доломит 36,0-50,0 [1].
Задачей изобретения является повышение прочности пористого заполнителя, полученного из шихты.
Технический результат достигается тем, что шихта для производства пористого заполнителя, содержащая глину монтмориллонитовую и уголь, дополнительно содержит опоку при следующем соотношении компонентов, мас.%: глина монтмориллонитовая 64,0-71,0; уголь 4,0-6,0; опока 25,0-30,0.
В таблице приведены составы шихты дня производства пористого заполнителя.
Таблица
Компоненты
Состав, мас.%
1
2
3
Глина монтмориллонитовая
64,0
68,0
71,0
Уголь
6,0
5,0
4,0
Опока
30,0
27,0
25,0
Прочность на сжатие, МПа
4-5
4-5
4-5
В составе шихты для производства пористого заполнителя используют глины монтмориллонитовые, включающие Al-монтмориллонит и Fe-монтмориллонит (нонтронит).
Компоненты сырьевой смеси дозируют в требуемых количествах, размалывают до порошкообразного состояния и смешивают. Полученную шихту увлажняют до 18-20% и формуют из нее гранулы размером 20-40 мм, которые сушат до влажности не более 6% и обжигают при температуре 1000-1100°С.
Источники информации
1. SU 1161500, С04В 31/00, 1985.